(57)【要約】本発明は、ＳｉＯy（０．７０≦ｙ≦１．８）の面平行な構造を無酸素雰囲気中４００℃を超える温度で加熱することによって得られるケイ素／酸化ケイ素の面平行な構造（ケイ素／酸化ケイ素フレーク）又はＳｉＯx（０．０３≦ｘ≦０．９５）の面平行な構造を無酸素雰囲気中４００℃を超える温度で加熱することによって得られるケイ素／酸化ケイ素の面平行な構造、その製造方法及び干渉顔料の製造のためのその使用に関する。【特許請求の範囲】
【請求項１】
ＳｉＯy（０．７０≦ｙ≦１．８）の面平行な構造を無酸素雰囲気中４００℃を超える温度で加熱することによって得られるケイ素／酸化ケイ素の面平行な構造又はＳｉＯx（０．０３≦ｘ≦０．９５、特に０．０５≦ｘ≦０．５０、とりわけ０．１０≦ｘ≦０．３０）の面平行な構造を無酸素雰囲気中４００℃を超える温度で加熱することによって得られるケイ素／酸化ケイ素の面平行な構造。
【請求項２】
ＳｉＯy（０．７０≦ｙ≦１．８）層を無酸素雰囲気中４００℃を超える温度で加熱することによって得られるケイ素／酸化ケイ素層を含む面平行な顔料又はＳｉＯx（０．０３≦ｘ≦０．９５、特に０．０５≦ｘ≦０．５０、とりわけ０．１０≦ｘ≦０．３０）の面平行な構造を加熱することによって得られるケイ素／酸化ケイ素層を含む面平行な顔料。
【請求項３】
ＳｉＯy（０．７０≦ｙ≦１．８）層を無酸素雰囲気中４００℃を超える温度で加熱することによって得られるケイ素／酸化ケイ素層が前記顔料のコアを形成する、請求項２記載の顔料。
【請求項４】
「高い」屈折率を有する絶縁材料のさらなる層を含む、請求項３記載の顔料。
【請求項５】
前記絶縁材料が、炭化ケイ素（ＳｉＣ）、硫化亜鉛（ＺｎＳ）、酸化亜鉛（ＺｎＯ）、酸化ジルコニウム（ＺｒＯ2）、二酸化チタン（ＴｉＯ2）、炭素、酸化インジウム（Ｉｎ2Ｏ3）、酸化インジウムスズ（ＩＴＯ）、五酸化タンタル（Ｔａ2Ｏ5）、酸化セリウム（ＣｅＯ2）、酸化イットリウム（Ｙ2Ｏ3）、酸化ユーロピウム（Ｅｕ2Ｏ3）、酸化鉄、たとえば酸化鉄（II）／（III）（Ｆｅ3Ｏ4）及び酸化鉄（III）（Ｆｅ2Ｏ3）、窒化ハフニウム（ＨｆＮ）、炭化ハフニウム（ＨｆＣ）、酸化ハフニウム（ＨｆＯ2）、酸化ランタン（Ｌａ2Ｏ3）、酸化マグネシウム（ＭｇＯ）、酸化ネオジム（Ｎｄ2Ｏ3）、酸化プラセオジム（Ｐｒ6Ｏ11）、酸化サマリウム（Ｓｍ2Ｏ3）、三酸化アンチモン（Ｓｂ2Ｏ3）、一酸化ケイ素（ＳｉＯ）、三酸化セレン（Ｓｅ2Ｏ3）、酸化スズ（ＳｎＯ2）、三酸化タングステン（ＷＯ3）又はこれらの組み合わせ、特にＴｉＯ2、ＺｒＯ2、Ｆｅ2Ｏ3、Ｆｅ3Ｏ4、Ｃｒ2Ｏ3、ＺｎＯ又はこれらの酸化物の混合物あるいはチタン酸鉄、酸化鉄水和物、亜酸化チタン又はこれらの化合物の混合物もしくは混合相から選択される、請求項４記載の顔料。
【請求項６】
（ａ）ＳｉＯy（０．７０≦ｙ≦１．８）層を無酸素雰囲気中４００℃を超える温度で加熱することによって得られるケイ素／酸化ケイ素層、
（ｂ）反射層、特に金属層、及び
（ｃ）ＳｉＯy（０．７０≦ｙ≦１．８）層を無酸素雰囲気中４００℃を超える温度で加熱することによって得られるケイ素／酸化ケイ素層
をこの順序で含む、請求項２記載の顔料。
【請求項７】
前記顔料が、
（ａ２）ＳｉＯ0.70-0.99層を無酸素雰囲気中４００℃を超える温度で加熱することによって得られるケイ素／酸化ケイ素層、
（ｂ２）ＳｉＯ1.00-1.80層を無酸素雰囲気中４００℃を超える温度で加熱することによって得られるケイ素／酸化ケイ素層、及び
（ｃ２）ＳｉＯ0.70-0.99層を無酸素雰囲気中４００℃を超える温度で加熱することによって得られるケイ素／酸化ケイ素層
をこの順序で含む、又は
前記顔料が、
（ａ３）ＳｉＯ1.00-1.80層を無酸素雰囲気中４００℃を超える温度で加熱することによって得られるケイ素／酸化ケイ素層、
（ｂ３）ＳｉＯ0.70-0.99層を無酸素雰囲気中４００℃を超える温度で加熱することによって得られるケイ素／酸化ケイ素層、及び
（ｃ３）ＳｉＯ1.00-1.80層を無酸素雰囲気中４００℃を超える温度で加熱することによって得られるケイ素／酸化ケイ素層
をこの順序で含む、請求項２記載の顔料。
【請求項８】
前記顔料が、
（ａ４）ＳｉＯ0.03-0.69層を無酸素雰囲気中４００℃を超える温度で加熱することによって得られるケイ素／酸化ケイ素層、
（ｂ４）ＳｉＯ1.00-1.8層を無酸素雰囲気中４００℃を超える温度で加熱することによって得られるケイ素／酸化ケイ素層、及び
（ｃ４）ＳｉＯ0.03-0.69層を無酸素雰囲気中４００℃を超える温度で加熱することによって得られるケイ素／酸化ケイ素層、ならびに
場合によってはさらなる層
をこの順序で含む、又は
前記顔料が、
（ａ５）ＳｉＯ0.03-0.69層を無酸素雰囲気中４００℃を超える温度で加熱することによって得られるケイ素／酸化ケイ素層、
（ｂ５）ＳｉＯ0.70-0.99層を無酸素雰囲気中４００℃を超える温度で加熱することによって得られるケイ素／酸化ケイ素層、及び
（ｃ５）ＳｉＯ0.03-0.69層を無酸素雰囲気中４００℃を超える温度で加熱することによって得られるケイ素／酸化ケイ素層、ならびに
場合によってはさらなる層
をこの順序で含む、又は
前記顔料が、
（ａ６）ＳｉＯ0.70-0.99層を無酸素雰囲気中４００℃を超える温度で加熱することによって得られるケイ素／酸化ケイ素層、
（ｂ６）ＳｉＯ0.03-0.69層を無酸素雰囲気中４００℃を超える温度で加熱することによって得られるケイ素／酸化ケイ素層、及び
（ｃ６）ＳｉＯ0.70-0.99層を無酸素雰囲気中４００℃を超える温度で加熱することによって得られるケイ素／酸化ケイ素層、ならびに
場合によってはさらなる層
をこの順序で含む、又は
前記顔料が、
（ａ７）ＳｉＯ1.00-1.80層を無酸素雰囲気中４００℃を超える温度で加熱することによって得られるケイ素／酸化ケイ素層、
（ｂ７）ＳｉＯ0.03-0.69層を無酸素雰囲気中４００℃を超える温度で加熱することによって得られるケイ素／酸化ケイ素層、及び
（ｃ７）ＳｉＯ1.00-1.80層を無酸素雰囲気中４００℃を超える温度で加熱することによって得られるケイ素／酸化ケイ素層、ならびに
場合によってはさらなる層
をこの順序で含む、請求項２記載の顔料。
【請求項９】
高分子量有機材料と、前記高分子量有機材料に基づいて０．０１〜８０重量％、好ましくは０．１〜３０重量％の、請求項２〜８のいずれか１項記載の顔料とを含む組成物。
【請求項１０】
そのものの全重量に基づいて、請求項１記載のケイ素／酸化ケイ素の面平行な構造又は請求項２〜８のいずれか１項記載の顔料０．０００１〜９０重量％と、化粧品に適したキャリヤ材料１０〜９９．９９９９重量％とを含む化粧品調製物又は配合物。
【請求項１１】
インクジェット印刷における、織物を染色するため、表面コーティング、印刷インク、プラスチック、化粧品、セラミックス及びガラスのためのうわぐすりを着色するための、請求項２〜８のいずれか１項記載の顔料の使用。
【請求項１２】
ケイ素／酸化ケイ素の面平行な構造を製造する方法であって、
ａ）可動支持体に剥離剤を蒸着させて剥離剤層を製造する工程、
ｂ）前記剥離剤層にＳｉＯy層を蒸着させる工程、
ｃ）前記剥離剤層を溶媒に溶解させる工程、
ｄ）前記ＳｉＯy（０．７０≦ｙ≦１．８）を前記溶媒から分離する工程、及び
ｅ）前記ＳｉＯyを無酸素雰囲気中４００℃を超える温度で加熱する工程
を含む方法。
【発明の詳細な説明】
【技術分野】
【０００１】
本発明は、ＳｉＯy（０．７０≦ｙ≦１．８）の面平行な構造を無酸素雰囲気中４００℃を超える温度で加熱することによって得られるケイ素／酸化ケイ素の面平行な構造（ケイ素／酸化ケイ素フレーク）又はＳｉＯx（０．０３≦ｘ≦０．９５）の面平行な構造を無酸素雰囲気中４００℃を超える温度で加熱することによって得られるケイ素／酸化ケイ素の面平行な構造、その製造方法及び干渉顔料の製造のためのその使用に関する。
【０００２】
第一の態様で、本発明は、ケイ素／酸化ケイ素の面平行な構造に関する。
【０００３】
ケイ素／酸化ケイ素の面平行な構造の粒子は一般に、長さ１μm〜５mm、幅１μm〜２mm、厚さ２０nm〜２μmであり、長さ対厚さの比が少なくとも２：１であり、ケイ素／酸化ケイ素粒子は二つの実質的に平行な面（その間の距離がコアの最短軸である）を有する。
【０００４】
本発明のフレークは均一な形状ではない。それでも、簡潔に説明するため、フレークは「直径」を有するものとして参照する。ケイ素／酸化ケイ素フレークは、高い面平行性及び平均厚さの±１０％、特に±５％の範囲の既定厚さを有する。ケイ素／酸化ケイ素フレークは、厚さ２０〜２０００nm、特に１００〜３５０nmである。ここでは、フレークの直径が約１〜６０μmの好ましい範囲、約５〜４０μmのより好ましい範囲にあることが好ましい。したがって、本発明のフレークのアスペクト比は、約２．５〜６２５の好ましい範囲、約５０〜２５０のより好ましい範囲にある。
【０００５】
「ＳｉＯy（０．７０≦ｙ≦１．８０）」とは、酸化ケイ素層の平均値でケイ素に対する酸素のモル比が０．７０〜１．８０であることをいう。酸化ケイ素層の組成は、ＥＳＣＡ（化学分析用電子分光法）によって決定することができる。
【０００６】
「ＳｉＯx（０．０３≦ｘ≦０．９５）」とは、酸化ケイ素層の平均値でケイ素に対する酸素のモル比が０．０３〜０．９５であることをいう。酸化ケイ素層の組成は、ＥＳＣＡ（化学分析用電子分光法）によって決定することができる。
【０００７】
「ケイ素／酸化ケイ素層又はフレーク」は、ＳｉＯy又はＳｉＯxの面平行な構造を無酸素雰囲気中４００℃を超える温度で加熱し、場合によって酸化的熱処理することによって得られる面平行な構造を含む。
【０００８】
本発明にしたがって、「アルミニウム」は、アルミニウム及びアルミニウム合金を含む。アルミニウム合金は、たとえば、G. WassermannのUllmanns Enzyklopadie der Industriellen Chemie, 4. Auflage, Verlag Chemie, Weinheim, Band 7, S. 281 to 292に記載されている。特に適切なものは、ＷＯ００／１２６３４の１０〜１２頁に記載されている、アルミニウムの他にケイ素、マグネシウム、マンガン、銅、亜鉛、ニッケル、バナジウム、鉛、アンチモン、スズ、カドミウム、ビスマス、チタン、クロム及び／又は鉄を２０重量％未満、好ましくは１０重量％未満の量で含む腐食安定性アルミニウム合金である。
【０００９】
本発明を、「ＳｉＯyフレーク」に基づいてさらに詳細に説明するが、それに限定されない。
【００１０】
ケイ素／酸化ケイ素フレークは、
ａ）（可動）支持体に剥離剤を蒸着させて剥離剤層を製造する工程、
ｂ）剥離剤層にＳｉＯy（０．７０≦ｙ≦１．８、好ましくは０．７０≦ｙ≦０．９９又は１．０≦ｙ≦１．８）層を蒸着させる工程、
ｃ）剥離剤層を溶媒に溶解させる工程、
ｄ）ＳｉＯyを溶媒から分離する工程、及び
ｅ）ＳｉＯyを無酸素雰囲気中４００℃を超える温度で加熱する工程
を含む方法によって調製される。
【００１１】
工程ｂ）で、ＳｉＯy層は、ＳｉとＳｉＯ2、ＳｉＯy又はそれらの混合物との混合物（ＳｉとＳｉＯ2との重量比は、好ましくは０．１５：１〜０．７５：１の範囲である）を含む、特にＳｉとＳｉＯ2との化学量論的混合物を含む仕込み原料を入れた蒸発器又はケイ素を２０重量％までの量で含有する一酸化ケイ素を含む仕込み原料を入れた蒸発器から蒸着させる。工程ｃ）は、好都合には、工程ａ）及びｂ）での圧力よりも高く、かつ大気圧よりも低い圧力で実施される。この方法によって得られるＳｉＯyフレークは、好ましくは２０〜２０００nm、特に２０〜５００nmの範囲の厚さを有し、面平行な構造の表面積に対する厚さの比は好ましくは０．０１μm-1未満である。これによって製造される面平行な構造は、高い厚さ均一性によって識別される。
【００１２】
工程ｂ）のＳｉＯ1.00-1.8層は、好ましくは、蒸発器中１３００℃を超える温度でのＳｉとＳｉＯ2との混合物の反応によって発生した一酸化ケイ素蒸気から形成される。
【００１３】
工程ｂ）のＳｉＯ0.70-0.99層は、好ましくは、ケイ素を２０重量％までの量で含有する一酸化ケイ素を１３００℃を超える温度で蒸発させることによって形成される。
【００１４】
数１０-2Paの工業用真空下でＳｉ（Ｓｉ／ＳｉＯ2又はＳｉＯ／Ｓｉではなく）を蒸発させるならば、０．９５未満の酸素含量を有する酸化ケイ素、すなわちＳｉＯx（０．０３≦ｘ≦０．９５、特に０．０５≦ｘ≦０．５０、とりわけ０．１０≦ｘ≦０．３０）を得ることができる。
【００１５】
工程ａ）及びｂ）の蒸着は、好ましくは０．５Pa未満の真空下で実施される。工程ｃ）の剥離剤層の溶解は、好ましくは１〜５×１０4Pa、特に６００〜１０4Pa、とりわけ１０3〜５×１０3Paの範囲の圧力で実施される。
【００１６】
工程ａ）で支持体に蒸着される剥離剤は、ラッカー（表面コーティング）、ポリマー、たとえばＵＳ−Ｂ−６，３９８，９９９に記載されているような（熱可塑性）ポリマー、特にアクリルもしくはスチレンポリマー又はそれらの混合物、有機溶媒又は水に可溶性であり、真空中で蒸発させることができる有機物質、たとえばアントラセン、アントラキノン、アセトアミドフェノール、アセチルサリチル酸、ショウノウ酸無水物、ベンズイミダゾール、ベンゼン−１，２，４−トリカルボン酸、ビフェニル−２，２−ジカルボン酸、ビス（４−ヒドロキシフェニル）スルホン、ジヒドロキシアントラキノン、ヒダントイン、３−ヒドロキシ安息香酸、８−ヒドロキシキノリン−５−スルホン酸一水和物、４−ヒドロキシクマリン、７−ヒドロキシクマリン、３−ヒドロキシナフタレン−２−カルボン酸、イソフタル酸、４，４−メチレン−ビス−３−ヒドロキシナフタレン−２−カルボン酸、ナフタレン−１，８−ジカルボン酸無水物、フタルイミド及びそのカリウム塩、フェノールフタレイン、フェノチアジン、サッカリン及びその塩、テトラフェニルメタン、トリフェニレン、トリフェニルメタノール又はこれらの物質の少なくとも２種の混合物であることができる。剥離剤は、好ましくは、水溶性であり、真空中で蒸発可能である無機塩（たとえばＤＥ１９８４４３５７を参照）、たとえば塩化ナトリウム、塩化カリウム、塩化リチウム、フッ化ナトリウム、フッ化カリウム、フッ化リチウム、フッ化カルシウム、フッ化ナトリウムアルミニウム及び四ホウ酸二ナトリウムである。
【００１７】
可動支持体は、軸を中心に回転する１個以上の円板、円柱又は他の回転対称体からなることができ（ＷＯ０１／２５５００を参照）、好ましくは、ポリマーコーティングを有しても有しなくてもよい１個以上の連続した金属ベルト又は１個以上のポリイミドもしくはポリエチレンテレフタレートベルトからなる（ＤＥ１９８４４３５７）。
【００１８】
工程ｄ）は、洗浄ならびにその後のろ過、沈降、遠心分離、デカンテーション及び／又は蒸発を含むこともできる。しかし、ＳｉＯyの面平行な構造はまた、工程ｄ）で溶媒とともに凍結させたのち、凍結乾燥の処理に付してもよく、それによって三重点未満での昇華の結果として溶媒が分別され、乾燥したＳｉＯyが個々の面平行な構造の形態で後に残る。
【００１９】
その後、工程ｄ）で分離したＳｉＯyの面平行な構造を、無酸素雰囲気、たとえばアルゴン及び／又はヘリウム中又は１３Pa（１０-1Torr）未満の真空下、少なくとも４００℃、特に４００℃を超える温度で、好ましくはばら材料の形態で、流動床中、好ましくは９００〜１１００℃の範囲の温度で加熱すると、ケイ素／酸化ケイ素フレークが形成する。
【００２０】
本発明はまた、この方法によって得ることができる、好ましくは２０〜２０００nm、特に２０〜５００nmの範囲の厚さを有するケイ素／酸化ケイ素の面平行な構造に関する。
【００２１】
超高真空下を除き、数１０-2Paの工業用真空では、蒸発したＳｉＯは常にＳｉＯy（１≦ｙ＜１．８、特に１．１＜ｙ＜１．８）として凝縮する。理由は、高真空装置は、表面からのガス放出の結果として、蒸発温度で反応しやすいＳｉＯと反応する痕跡量の水蒸気を常に含むからである。
【００２２】
閉鎖されてループを形成するベルト形の支持体は、そのさらなる行程で、公知の構造形態の動的真空ロックチャンバ（ＵＳ６２７０８４０を参照）を通過して、１〜５×１０4Paの圧力、好ましくは６００〜１０4Paの圧力、特に１０3〜５×１０3Paの圧力の領域に入り、そこで溶解浴に浸漬される。溶媒の温度は、その蒸気圧が指示された圧力範囲に入るように選択されるべきである。機械的支援により、剥離剤層が急速に溶解し、生成物層がフレークに砕散し、そのフレークが懸濁液の形態で溶媒中に存在する。ベルトは、そのさらなる行程で、乾燥させられ、なおもそれに付着する汚染物質が除去される。ベルトは、第二の群の動的真空ロックチャンバを通過して蒸発チャンバに戻り、そこで、剥離剤及びＳｉＯの生成物層をコーティングする工程が繰り返される。
【００２３】
そして、生成物構造及び溶媒ならびにそれに溶解した剥離剤を含む、両方の場合に存在する懸濁液を、さらなる処理で、公知の技術にしたがって分離する。そのためには、まず、生成物構造を液中で濃縮し、新鮮な溶媒で数回すすいで、溶解した剥離剤を洗い流す。そして、まだ湿潤している固体の形態の生成物を、ろ過、沈降、遠心分離、デカンテーション又は蒸発によって分別する。
【００２４】
そして、生成物を、粉砕又は風ひによって所望の粒度にし、さらなる使用のために送り出すことができる。
【００２５】
ケイ素／酸化ケイ素フレークの製造では、変形態様が可能である。
【００２６】
蒸発区域中、いくつかの剥離剤及び生成物蒸発器をベルトの走行方向に一列に並べることが可能である。この手段により、装置の点でほとんど追加の出費なしに、Ｓ＋Ｐ＋Ｓ＋Ｐ（Ｓは分離剤層であり、Ｐは生成物層である）の連続層が得られる。蒸発器の数が倍になり、ベルト速度が同じであるならば、二倍の量の生成物が得られる。
【００２７】
大気圧で洗浄したのちの面平行な構造の分離は、固形分約５０％まで濃縮しておいた懸濁液を凍結させ、それを公知の方法で約−１０℃及び５０Pa圧で凍結乾燥に付すことにより、穏やかな条件下で実施することができる。乾燥質が生成物として後に残り、それを、コーティング又は化学転換によってさらに処理する工程に付すことができる。
【００２８】
連続ベルトを使用する代りに、ＷＯ０１／２５５００にしたがって、回転体を有する装置の中で、剥離剤及びＳｉＯを蒸着させる工程、溶解させる工程及び支持体を乾燥させる工程を実施することにより、生成物を製造することが可能である。回転体は、１個以上の円板、円柱又は他の回転対称体であることができる。
【００２９】
ケイ素／酸化ケイ素フレークそのものは、１．４〜１．５５の範囲の屈折率を有する透明な樹脂に埋め込まれた場合、色を示さないということに注目すべきである。そのような場合、埋め込まれた半透明なフレークはＵＶ吸収剤として作用する。
【００３０】
ＳｉＯy粒子（又はＳｉＯx粒子）を無酸素雰囲気、すなわちアルゴン又はヘリウム雰囲気中又は１３Pa（１０-1Torr）未満の真空中、４００℃を超える、特に４００〜１１００℃の温度で加熱することにより、ＳｉＯyがＳｉＯ2とＳｉとで不均化すると推測される。
【００３１】
ＳｉＯy→（ｙ／ｙ＋ａ）ＳｉＯy+a＋（１−（ｙ／ｙ＋ａ））Ｓｉ
【００３２】
この不均化で、（１−（ｙ／ｙ＋ａ））Ｓｉを含有するＳｉＯy+aフレークが形成する（０．７０≦ｙ≦１．８、特に０．７０≦ｙ≦０．９９又は１≦ｙ≦１．８であり、０．０５≦ａ≦１．３０であり、ｙ＋ａの和は２以下である）。ＳｉＯy+aは、酸素で富化された亜酸化ケイ素である。ＳｉＯyのＳｉ及びＳｉＯ2への完全な転換が好ましい。
【００３３】
ＳｉＯy→（ｙ／２）ＳｉＯ2＋（１−（ｙ／２））Ｓｉ
【００３４】
４００〜９００℃の温度範囲では、形成するケイ素は非晶質である。９００〜１１００℃の温度範囲で、ケイ素微結晶が形成する。平均微結晶サイズは、１〜２０nm、特に２〜１０nmの範囲である。サイズは、一つには、温度に依存する。すなわち、１１００℃では、９００℃でよりも大きな微結晶が形成する。他方、ＳｉＯyの酸素レベルが高くなればなるほど、より小さな微結晶が形成する傾向が明かに見られる。調製に依存して、Ｓｉを含有する面平行なＳｉＯy+a粒子、特にＳｉＯ2粒子は、フォトルミネセンスを示すことができる。たとえば、真空中９００℃で少なくとも１時間加熱しておいたＳｉＯ0.86の面平行な構造（例２を参照）は、８００nmよりも大きい、特に８４０nmよりも大きい波長でフォトルミネセンスを示す（励起波長：〜３００nm）。
【００３５】
ケイ素／酸化ケイ素フレークは、干渉顔料に加工する前に、酸化的熱処理に付すことができる。この目的には公知の方法が利用可能である。空気又は他の酸素含有ガスを、２００℃を超える、好ましくは４００℃を超える、特に５００〜１０００℃の温度で数時間、ばら材料の形態又は流動床の中にあるケイ素／酸化ケイ素フレークに通す。
【００３６】
表面コーティング層の表面に対してほぼ平行なケイ素／酸化ケイ素の面平行な構造の向きを達成するためには、公知の化学物質、たとえば市販のシランオリゴマーを表面コーティングに加えることによって構造の表面張力を変化させることができる。また、商品名DYNASILAN（商標）、HYDROSIL（商標）、PROTECTOSIL（商標）として知られるようなオリゴマーを、液相から又は凝縮によって面平行な構造の表面に直接付着させたのち、面平行な構造を表面コーティングに導入することもできる。
【００３７】
白色ないしわずかに黄色を帯びる酸化ケイ素フレークとは対照的に、１０-1Torr未満の真空下９００℃で約１時間加熱されたＳｉＯyフレーク（ケイ素／酸化ケイ素フレーク）は、空気中で色づき、半透明になる。観察される色は、フレークの厚さに依存し、観察角度に依存して変化する。化粧品のような特定の用途では、ケイ素／酸化ケイ素フレークはそのままで使用することができるが、塗料の用途では、ケイ素／酸化ケイ素フレークは、さらなる層、たとえば一以上の金属酸化物及び／又は金属層を設けられなければならず、金属酸化物の場合、好都合には、高い屈折率を有する金属酸化物層がはじめに付着される。適切な場合には、金属酸化物を還元することも可能である（ＤＥ−Ａ−１９５０２２３１、ＷＯ９７／３９０６５、ＤＥ−Ａ−１９８４３０１４及びＷＯ００／１７２７７）。
【００３８】
したがって、本発明はまた、ＳｉＯy層（０．７０≦ｙ≦１．８）を無酸素雰囲気中４００℃を超える温度で加熱することによって得られるケイ素／酸化ケイ素層を含む面平行な顔料に関し、特に
（ａ）ＳｉＯy（０．７０≦ｙ≦１．８）層を無酸素雰囲気中４００℃を超える温度で加熱することによって得られるケイ素／酸化ケイ素基材層、
（ｂ）高い屈折率の金属酸化物、及び
（ｃ）場合によっては、高い屈折率の金属酸化物の上の、低い屈折率の金属酸化物
を含む面平行な顔料、又は
ＳｉＯx（０．０３≦ｘ≦０．９５、特に０．０５≦ｘ≦０．５０、とりわけ０．１０≦ｘ≦０．３０）の面平行な構造を無酸素雰囲気中４００℃を超える温度で加熱することによって得られるケイ素／酸化ケイ素層を含む面平行な顔料、又は
（ａ）ＳｉＯy（０．７０≦ｙ≦１．８）層を無酸素雰囲気中４００℃を超える温度で加熱することによって得られるケイ素／酸化ケイ素基材層、半透明な金属層を含む面平行な顔料に関する。
【００３９】
コーティング層の形成には種々のコーティング法を使用することができる。コーティング層を形成するのに適切な方法は、真空蒸着、ゾル−ゲル加水分解、流動床中のＣＶＤ（ＵＳ−Ａ−５，３６４，４６７及びＵＳ−Ａ−５，７６３，０８６）及び電気化学的付着を含む。もう一つの付着方法は、プラズマによって化学種を活性化するプラズマ化学蒸着（ＰＥＣＶＤ）である。このような方法はＷＯ０２／３１０５８で詳細に開示されている。
【００４０】
原則的に、面平行な顔料は、ケイ素／酸化ケイ素層に加えて、本明細書では約１．６５以下の屈折率と定義される「低い」屈折率を有する材料を含むこともできるし、本明細書では約１．６５を超える屈折率と定義される「高い」屈折率を有する材料を含むこともできる。使用することができる種々の（絶縁）材料は、無機材料、たとえば金属酸化物、金属フッ化物、金属硫化物、金属窒化物、金属炭化物、それらの組み合わせなど及び無機絶縁材料を含む。これらの材料は入手しやすく、物理又は化学蒸着法によって容易に適用される。
【００４１】
使用することができる適切な低屈折率絶縁材料の非限定的な例は、二酸化ケイ素（ＳｉＯ2）、酸化アルミニウム（Ａｌ2Ｏ3）及び金属フッ化物、たとえばフッ化マグネシウム（ＭｇＦ2）、フッ化アルミニウム（ＡｌＦ3）、フッ化セリウム（ＣｅＦ3）、フッ化ランタン（ＬａＦ3）、フッ化ナトリウムアルミニウム（たとえばＮａ3ＡｌＦ6又はＮａ5Ａｌ3Ｆ114）、フッ化ネオジム（ＮｄＦ3）、フッ化サマリウム（ＳｍＦ3）、フッ化バリウム（ＢａＦ2）、フッ化カルシウム（ＣａＦ2）、フッ化リチウム（ＬｉＦ）、それらの組み合わせ又は約１．６５以下の屈折率を有する他の低屈折率材料を含む。たとえば、ジエン又はアルケン、たとえばアクリレート（たとえばメタクリレート）、ペルフルオロアルケンのポリマー、ポリテトラフルオロエチレン（TEFLON）、フッ素化エチレンプロピレン（ＦＥＰ）のポリマー、パリレン、ｐ−キシレン、それらの組み合わせなどをはじめとする有機モノマー及びポリマーを低屈折率材料として使用することができる。さらには、前記材料は、開示内容を引用例として本明細書に取り込む米国特許第５，８７７，８９５号に記載されている方法によって付着させることができる、蒸発させ、凝縮させ、架橋させた透明なアクリレート層を含む。適切な高屈折率絶縁材料の非限定的な例を以下に記す。
【００４２】
半透明な金属層に適切な金属は、たとえば、Ｃｒ、Ｔｉ、Ｍｏ、Ｗ、Ａｌ、Ｃｕ、Ａｇ、Ａｕ又はＮｉである。好ましい顔料は、以下の層構造：ケイ素／酸化ケイ素＋金属＋ＳｉＯ2＋高い屈折率を有する金属酸化物を有する。
【００４３】
特に好ましい実施態様では、ＳｉＯy層（０．７０≦ｙ≦１．８）を無酸素雰囲気中４００℃を超える温度で加熱することによって得られるケイ素／酸化ケイ素基材に基づく顔料は、ケイ素／酸化ケイ素基材の全面に適用される「高い」屈折率、すなわち、約１．６５を超える、好ましくは約２．０を超える、もっとも好ましくは約２．２を超える屈折率を有する絶縁材料のさらなる層を含む。このような絶縁材料の例は、硫化亜鉛（ＺｎＳ）、酸化亜鉛（ＺｎＯ）、酸化ジルコニウム（ＺｒＯ2）、二酸化チタン（ＴｉＯ2）、炭素、酸化インジウム（Ｉｎ2Ｏ3）、酸化インジウムスズ（ＩＴＯ）、五酸化タンタル（Ｔａ2Ｏ5）、酸化クロム（Ｃｒ2Ｏ3）、酸化セリウム（ＣｅＯ2）、酸化イットリウム（Ｙ2Ｏ3）、酸化ユーロピウム（Ｅｕ2Ｏ3）、酸化鉄、たとえば酸化鉄（II）／（III）（Ｆｅ3Ｏ4）及び酸化鉄（III）（Ｆｅ2Ｏ3）、窒化ハフニウム（ＨｆＮ）、炭化ハフニウム（ＨｆＣ）、酸化ハフニウム（ＨｆＯ2）、酸化ランタン（Ｌａ2Ｏ3）、酸化マグネシウム（ＭｇＯ）、酸化ネオジム（Ｎｄ2Ｏ3）、酸化プラセオジム（Ｐｒ6Ｏ11）、酸化サマリウム（Ｓｍ2Ｏ3）、三酸化アンチモン（Ｓｂ2Ｏ3）、一酸化ケイ素（ＳｉＯ）、三酸化セレン（Ｓｅ2Ｏ3）、酸化スズ（ＳｎＯ2）、三酸化タングステン（ＷＯ3）又はそれらの組み合わせである。絶縁材料は、好ましくは金属酸化物であり、金属酸化物は、吸収性を有してもよいし有しなくてもよい、単独の酸化物又は酸化物の混合物、たとえばＴｉＯ2、ＺｒＯ2、Ｆｅ2Ｏ3、Ｆｅ3Ｏ4、Ｃｒ2Ｏ3又はＺｎＯであることが可能であり、ＴｉＯ2が特に好ましい。
【００４４】
この実施態様では、ケイ素／酸化ケイ素基材の厚さは、一般に２０〜１０００nm、好ましくは５０〜５００nmであり、ＴｉＯ2層の厚さは、一般に１〜１００nm、好ましくは５〜５０nmである。
【００４５】
ＴｉＯ2層の上に低い屈折率の金属酸化物、たとえばＳｉＯ2、Ａｌ2Ｏ3、ＡｌＯＯＨ、Ｂ2Ｏ3又はそれらの混合物、好ましくはＳｉＯ2を適用し、その層の上にさらなるＴｉＯ2層を適用することにより、より色が濃く、より透明である顔料を得ることが可能である（ＥＰ−Ａ−８９２８３２、ＥＰ−Ａ−７５３５４５、ＷＯ９３／０８２３７、ＷＯ９８／５３０１１、ＷＯ９８１２２６６、ＷＯ９８３８２５４、ＷＯ９９／２０６９５、ＷＯ００／４２１１１及びＥＰ−Ａ−１２１３３３０）。
【００４６】
天候及び光に対する安定化のため、さらなるコーティングをそのもの公知の方法で適用してもよい。
【００４７】
高い屈折率の金属酸化物及び場合によってはその高い屈折率の金属酸化物の上に低い屈折率の金属酸化物又は半透明の金属層を含む、ケイ素／酸化ケイ素基材に基づく顔料が好ましい。
【００４８】
湿式化学法によって以下に示す順序でコーティングされている、ケイ素／酸化ケイ素基材に基づく顔料が特に好ましい。
ＴｉＯ2（基材：ケイ素／酸化ケイ素層：ＴｉＯ2）、（ＳｎＯ2）ＴｉＯ2、Ｆｅ2Ｏ3、Ｆｅ2Ｏ3・ＴｉＯ2（基材：ケイ素／酸化ケイ素、Ｆｅ2Ｏ3とＴｉＯ2との混合層）、ＴｉＯ2／Ｆｅ2Ｏ3（基材：ケイ素／酸化ケイ素：第一の層：ＴｉＯ2：第二の層：Ｆｅ2Ｏ3）、ＴｉＯ2／ベルリンブルー、ＴｉＯ2／Ｃｒ2Ｏ3、ＴｉＯ2／ＦｅＴｉＯ3、ＴｉＯ2／ＳｉＯ2／ＴｉＯ2、（ＳｎＯ2）ＴｉＯ2／ＳｉＯ2／ＴｉＯ2、ＴｉＯ2／ＳｉＯ2／ＴｉＯ2／ＳｉＯ2／ＴｉＯ2又はＴｉＯ2／ＳｉＯ2／Ｆｅ2Ｏ3。
【００４９】
金属酸化物層は、ＣＶＤ（化学蒸着）によって適用することもできるし、湿式ケミカルコーティングによって適用することもできる。金属酸化物層は、水蒸気の存在（比較的低分子量の金属酸化物、たとえば磁鉄鉱）又は酸素及び適切な場合には水蒸気の存在（たとえば酸化ニッケル及び酸化コバルト）における金属カルボニルの分解によって得ることができる。金属酸化物層は、特に、金属カルボニル（たとえば鉄ペンタカルボニル、クロムヘキサカルボニル、ＥＰ−Ａ−４５８５１）の酸化的気相分解によって、金属アルコラート（たとえばチタン及びジルコニウムテトラ−ｎ−及び−イソ−プロパノラート、ＤＥ−Ａ−４１４０９００）もしくは金属ハロゲン化物（たとえば四塩化チタン、ＥＰ−Ａ−３３８４２８）の加水分解気相分解によって、オルガニルスズ化合物（特にアルキルスズ化合物、たとえばテトラブチルスズ及びテトラメチルスズ、ＤＥ−Ａ−４４０３６７８）の酸化的分解によって、又はＥＰ−Ａ−６６８３２９に記載されているオルガニルケイ素化合物（特にジ−tert−ブトキシアセトキシシラン）の気相加水分解によって適用され、コーティング作業は、流動床反応器で実施することが可能である（ＥＰ−Ａ−０４５８５１及びＥＰ−Ａ−１０６２３５）。Ａｌ2Ｏ3層（Ｂ）は、好都合にも、他の方法では不活性ガス下で実施される（ＤＥ−Ａ−１９５１６１８１）、アルミニウムコーティングされた顔料の冷却の間の制御された酸化によって得ることができる。
【００５０】
ホスフェート、クロメート及び／又はバナデート含有ならびにホスフェート及びＳｉＯ2含有金属酸化物層は、ＤＥ−Ａ−４２３６３３２及びＥＰ−Ａ−６７８５６１に記載されている不動態化法にしたがって、金属の酸化ハロゲン化物（たとえばＣｒＯ2Ｃｌ2、ＶＯＣｌ3）、特にリンオキシハロゲン化物（たとえばＰＯＣｌ3）、リン酸及び亜リン酸エステル（たとえば亜リン酸ジ−及びトリ−メチルならびにジ−及びトリ−エチル）ならびにアミノ基含有オルガニルケイ素化合物（たとえば３−アミノプロピル−トリエトキシ−及び−トリメトキシ−シラン）の加水分解又は酸化的気相分解によって適用することができる。
【００５１】
好ましくは、金属ジルコニウム、チタン、鉄及び亜鉛の酸化物、これらの金属の酸化水和物、チタン酸鉄、亜酸化チタン又はこれらの混合物の層が湿式化学法による沈殿によって適用され、適切な場合には、金属酸化物を還元することが可能である。湿式ケミカルコーティングの場合、真珠光沢顔料の製造のために開発された湿式ケミカルコーティング法を使用することができる。これらは、たとえば、ＤＥ−Ａ−１４６７４６８、ＤＥ−Ａ−１９５９９８８、ＤＥ−Ａ−２００９５６６、ＤＥ−Ａ−２２１４５４５、ＤＥ−Ａ−２２１５１９１、ＤＥ−Ａ−２２４４２９８、ＤＥ−Ａ−２３１３３３１、ＤＥ−Ａ−２５２２５７２、ＤＥ−Ａ−３１３７８０８、ＤＥ−Ａ−３１３７８０９、ＤＥ−Ａ−３１５１３４３、ＤＥ−Ａ−３１５１３５４、ＤＥ−Ａ−３１５１３５５、ＤＥ−Ａ−３２１１６０２及びＤＥ−Ａ−３２３５０１７、ＤＥ１９５９９８８、ＷＯ９３／０８２３７及びＷＯ９８／５３００１に記載されている。
【００５２】
コーティングのためには、基材粒子を水に懸濁させ、１種以上の加水分解性金属塩を、金属酸化物又は金属酸化水和物が副次的な沈殿を発生させることなく粒子上に直接沈殿するように選択される、加水分解に適したｐＨで加える。ｐＨは通常、同時に塩基を計量供給することによって一定に維持される。そして、顔料を分離し、洗浄し、乾燥させ、適切な場合には焼付けするが、当該コーティングに対して焼付け温度を最適化することが可能である。望むならば、個々のコーティングを適用したのち、顔料を分離し、乾燥させ、適切な場合には焼付けし、その後、さらなる層を沈殿させるために再懸濁させることもできる。
【００５３】
金属酸化物層は、たとえば、ＤＥ−Ａ−１９５０１３０７に記載されている方法と同様にして、適切な場合には有機溶媒及び塩基性触媒の存在で、ゾル−ゲル法による１種以上の金属酸エステルの制御された加水分解によって金属酸化物層を製造することによって得ることができる。適切な塩基性触媒は、たとえば、アミン、たとえばトリエチルアミン、エチレンジアミン、トリブチルアミン、ジメチルエタノールアミン及びメトキシプロピルアミンである。有機溶媒は、水混和性有機溶媒、たとえばＣ1-4アルコール、特にイソプロパノールである。
【００５４】
適切な金属酸エステルは、バナジウム、チタン、ジルコニウム、ケイ素、アルミニウム及びホウ素のアルキル及びアリールアルコラート、カルボキシレートならびにカルボキシル基又はアルキル基又はアリール基で置換されたアルキルアルコラート又はカルボキシレートから選択される。アルミン酸トリイソプロピル、チタン酸テトライソプロピル、ジルコン酸テトライソプロピル、オルトケイ酸テトラエチル及びホウ酸トリエチルの使用が好ましい。加えて、前述の金属のアセチルアセトネート及びアセトアセチルアセトネートを使用してもよい。このタイプの金属酸エステルの好ましい例は、ジルコニウムアセチルアセトネート、アルミニウムアセチルアセトネート、チタンアセチルアセトネート及びアセトアセチルアルミン酸ジイソブチルオレイル又はジイソプロピルオレイルアセトアセチルアセトネートならびに金属酸エステルの混合物、たとえば混合アルミニウム／ケイ素金属酸エステルであるDynasil（登録商標）（Huls）である。
【００５５】
高い屈折率を有する金属酸化物としては、二酸化チタンを使用することが好ましい。二酸化チタン層の適用には、ＵＳ−Ａ−３５５３００１に記載されている方法が本発明の実施態様にしたがって使用される。
【００５６】
約５０〜１００℃、特に７０〜８０℃に加熱しておいた、コーティングされる材料の懸濁液にチタン塩水溶液をゆっくりと加え、同時に塩基、たとえばアンモニア水溶液又はアルカリ金属水酸化物水溶液を計量供給することにより、約０．５〜５、特に約１．２〜２．５の実質的に一定のｐＨ値を維持する。沈殿したＴｉＯ2の所望の層厚さが達成されるとただちに、チタン塩溶液及び塩基の添加を止める。
【００５７】
滴定法とも呼ばれるこの方法は、過剰なチタン塩を避けられるという事実によって識別される。これは、水和ＴｉＯ2による均一なコーティングに必要であり、コーティングされる粒子の利用可能な表面によって単位時間あたり吸収されることができる量だけを単位時間あたり加水分解のために供給することによって達成される。原則的に、アナタース形ＴｉＯ2が出発顔料の表面に形成する。しかし、少量のＳｎＯ2を加えることにより、ルチル形構造を形成させることも可能である。たとえば、ＷＯ９３／０８２３７に記載されているように、二酸化スズを付着させたのち二酸化チタンを沈殿させ、二酸化チタンでコーティングされた生成物を８００〜９００℃で焼成することができる。
【００５８】
適切な場合には、二酸化チタン層の上にＳｉＯ2保護層を適用することができ、そのためには以下の方法を使用することができる。約５０〜１００℃、特に７０〜８０℃に加熱しておいた、コーティングされる材料の懸濁液にソーダ水ガラス溶液を計量供給する。同時に１０％塩酸を加えることによってｐＨを４〜１０、好ましくは６．５〜８．５に維持する。水ガラス溶液を加えたのち、攪拌を３０分間実施する。
【００５９】
ＴｉＯ2層の上に「低い」屈折率、すなわち約１．６５未満の屈折率の金属酸化物、たとえばＳｉＯ2、Ａｌ2Ｏ3、ＡｌＯＯＨ、Ｂ2Ｏ3又はそれらの混合物、好ましくはＳｉＯ2を適用し、その層の上にさらなるＦｅ2Ｏ3及び／又はＴｉＯ2層を適用することにより、より色が濃く、より透明である顔料を得ることが可能である。ケイ素／酸化ケイ素基材及び高い屈折率の金属酸化物と低い屈折率の金属酸化物との交互の層を含むこのようなマルチコート干渉顔料は、ＷＯ９８／５３０１１及びＷＯ９９／２０６９５に記載されている方法と同様にして調製することができる。
【００６０】
加えて、さらなる層、たとえば色付きの金属酸化物もしくはベルリンブルー、遷移金属、たとえばＦｅ、Ｃｕ、Ｎｉ、Ｃｏ、Ｃｒの化合物又は有機化合物、たとえば染料もしくは染色レーキを適用することにより、顔料の粉末色を変えることが可能である。
【００６１】
さらに、完成した顔料を、光、天候及び化学的安定性をさらに高める、又は顔料の取り扱い、特に種々の媒体へのその練込みを容易にする後続のコーティング又は後続の処理に付すことが可能である。たとえば、ＤＥ−Ａ−２２１５１９１、ＤＥ−Ａ−３１５１３５４、ＤＥ−Ａ−３２３５０１７又はＤＥ−Ａ−３３３４５９８に記載されている手順が、後続の処理又は後続のコーティングとして適切である。
【００６２】
加えて、本発明の顔料はまた、難溶性で固着性の無機又は有機着色剤でコーティングすることができる。好ましいものは、染色レーキ、特にアルミニウム染色レーキの使用である。そのためには、水酸化アルミニウム層を沈殿させ、それを、第二の工程で、染色レーキを使用することによって染色する（ＤＥ−Ａ−２４２９７６２及びＤＥ２９２８２８７）。
【００６３】
さらには、本発明の顔料はまた、錯塩顔料、特にシアノ鉄酸錯体のさらなるコーティングを有することができる（ＥＰ−Ａ−１４１１７３及びＤＥ−Ａ−２３１３３３２）。
【００６４】
さらなる好ましい実施態様で、顔料は、
（ａ１）ＳｉＯx層、特にＳｉＯy（０．７０≦ｙ≦１．８）層を無酸素雰囲気中４００℃を超える温度で加熱することによって得られるケイ素／酸化ケイ素層、
（ｂ１）反射層、特に金属層、及び
（ｃ１）ＳｉＯx層、特にＳｉＯy（０．７０≦ｙ≦１．８）層を無酸素雰囲気中４００℃を超える温度で加熱することによって得られるケイ素／酸化ケイ素層、ならびに
場合によってはさらなる層
をこの順序で含む。
【００６５】
ＳｉＯy／反射材料／ＳｉＯy粒子を加熱することによって得られる、層（ａ１）、（ｂ１）及び（ｃ１）を含む顔料は、
ａ）可動支持体に剥離剤を蒸着させて剥離剤層を製造する工程、
ｂ１）剥離剤層にＳｉＯy（０．７０≦ｙ≦１．８、好ましくは０．７０≦ｙ≦０．９９又は１．０≦ｙ≦１．８、特に１．１≦ｙ≦１．８）層を蒸着させる工程、
ｂ２）工程（ｂ１）で得られた層に反射材料、特にアルミニウムを蒸着させる工程、
ｂ３）ＳｉＯy層を金属層に蒸着させる工程、
ｃ）剥離剤層を溶媒に溶解させる工程、
ｄ）ＳｉＯy／反射材料／ＳｉＯy粒子を溶媒から分離する工程、及び
ｅ）ＳｉＯy／反射材料／ＳｉＯy粒子を無酸素雰囲気中４００℃を超える温度で加熱する工程
を含む方法によって調製される。
【００６６】
工程（ｂ３）を省略するならば、層（ａ１）及び（ｂ１）を含む非対称な顔料が得られる。
【００６７】
好ましい実施態様では、上記顔料は、（ケイ素／酸化ケイ素）／反射材料／（ケイ素／酸化ケイ素）基材（上記を参照）の全面に適用される「高い」屈折率、すなわち、約１．６５を超える屈折率を有する絶縁材料のさらなる層を含む。絶縁材料は、好ましくは金属酸化物であり、金属酸化物は、吸収性を有してもよいし有しなくてもよい、単独の酸化物又は酸化物の混合物、たとえばＣｅＯ2、ＴｉＯ2、ＺｒＯ2、Ｆｅ2Ｏ3、Ｆｅ3Ｏ4、Ｃｒ2Ｏ3又はＺｎＯであることが可能であり、ＣｅＯ2、ＴｉＯ2及びＺｒＯ2が特に好ましい。
【００６８】
反射層は、好ましくは、金属反射材料、特にＡｇ、Ａｌ、Ａｕ、Ｃｕ、Ｃｒ、Ｇｅ、Ｍｏ、Ｎｉ、Ｓｉ、Ｔｉ、それらの合金、黒鉛、Ｆｅ2Ｏ3又はＭｏＳ2、特に好ましくはＡｌ又はＭｏＳ2からなる。Ａｌが反射層を形成し、反射層が保持されるべきであるならば、Ａｌと、隣接層に含有されるケイ素及び／又は酸化ケイ素との反応を防ぐため、６００℃を超える温度は避けるべきである。Ａｌが反射層を形成し、フレークが６００℃を超える温度に加熱されるならば、Ａｌは、隣接層に含有されるケイ素及び／又は酸化ケイ素と反応し、反射層は透明なケイ酸アルミニウム層に転換される。
【００６９】
Ａｌが層（ｂ１）の金属として使用されるならば、層（ｂ１）の厚さは、一般に２０〜１００nm、特に４０〜６０nmである。Ａｌは、１０００℃を超える温度で蒸発させる。
【００７０】
層（ａ１）及び（ｃ１）の厚さは、一般に２〜５００nm、特に５０〜３００nmである。
【００７１】
加えて、無酸素雰囲気中での熱処理ののち、フレークを、空気又は他の酸素含有ガス中、２００℃を超える、好ましくは４００℃を超える、特に５００〜１０００℃の温度で酸化的熱処理に付すことができる。
【００７２】
さらには、ケイ素／酸化ケイ素の面平行な構造を、その表面から出発して、部分的に炭化ケイ素（ＳｉＣ）に転換することが可能である（本出願に関して、この処理を「浸炭」と呼ぶ。ＰＣＴ／ＥＰ０３／０１３２３を参照）。この処理工程は、変化した化学的及び物理的性質をもたらす。
【００７３】
部分的にＳｉＣに転換されたのち、面平行な構造の表面は、酸化ケイ素に比較して、より高い硬さ、電気絶縁性の低下及びＳｉＯ2構造の場合の８％に対して８０％までの赤外線反射率によって識別される。本発明によると、転換は、すべての面で、すなわち、構造の側縁でさえも起こる。このような転換は、酸化ケイ素が炭素含有ガスの存在で高温で反応してＳｉＣを形成するという事実を利用する。このような手段によって得られる面平行な構造は新規であり、本発明はそれにも関する。
【００７４】
したがって、本発明はまた、炭化ケイ素（ＳｉＣ）を含む層を表面に有する面平行なケイ素／酸化ケイ素基材に基づく面平行な構造（顔料）に関する。ＳｉＯy−ＳｉＣ反応は、面平行な構造の表面から出発して起こり、したがって、鋭い遷移ではなく勾配を生じさせる。これは、この実施態様では、ＳｉＣ含有層が、（ケイ素／酸化ケイ素）a及び（ＳｉＣ）b（０≦ａ＜１、かつ０＜ｂ≦１、顔料の表面に近いところではｂが１であり、ａが０であり、ケイ素／酸化ケイ素基材との境界に近づくにつれＳｉＣの量が０に近づく）からなることを意味する。
【００７５】
そのためには、ＳｉＯyフレークを、無酸素雰囲気、好ましくはアルゴン中、４００℃を超える、特に９００℃を超える温度で加熱したのち、最高約１５００℃まで加熱可能な気密反応器の中で、好ましくはばら材料の形態で、５００〜１５００℃、好ましくは５００〜１０００℃で、有利には酸素を排除しながら、アルキン、たとえばアセチレン、アルカン、たとえばメタン、アルケン、芳香族化合物など及びそれらの混合物から選択される炭素含有ガス（場合によっては酸素含有化合物、たとえばアルデヒド、ケトン、水、一酸化炭素、二酸化炭素など又はそれらの混合物と混合している）と反応させる。反応を調質するために、不活性ガス、たとえばアルゴン又はヘリウムを炭素含有ガスと混合してもよい。
【００７６】
約５００℃未満の温度ではこの反応は一般に進行が遅すぎるが、約１５００℃を超える温度では、反応容器を不活性材料、たとえばＳｉＣ、炭素、黒鉛又はそれらの複合材料で高価にライニングすることを要する。約１Pa未満の圧力でも反応は一般に進行が遅すぎるが、特に、炭素含有ガスの反応性が低めである場合又は炭素含有ガスが不活性ガスで高度に希釈されている場合、たとえばＨＩＰ（「熱間静水圧加工」）システムで通常に使用されているように、約４０００バールまでの圧力で作業することが完全に可能である。
【００７７】
このような浸炭では、すべてのＳｉＯyを反応させてＳｉＣを形成することが可能である。好ましくは、ＳｉＯyの５〜９０重量％が反応してＳｉＣを形成する。
【００７８】
炭化物形成が停止したのち、場合によっては、面平行な構造中になおも存在する残留酸化ケイ素を、酸素含有ガスでの酸化により、形成されたＳｉＣを破壊することなく、ＳｉＯ2に転換することが可能である。この場合、面平行な構造の大きな比表面積のため、酸素の存在で約４００℃の温度を超えるべきではない。本発明にしたがって製造される構造の厚さは、大部分の用途で２０〜２０００nm、好ましくは２０〜５００nmである。過度に高い酸化温度を使用するならば、ＳｉＣのＳｉＯ2への完全な転換が結果的に起こるであろう。
【００７９】
本発明はさらに、小板形態のＳｉＯz基材に基づき、炭化ケイ素（ＳｉＣ）を含む層をＳｉＯz（０．９５≦ｚ≦２）基材の表面に有する新規な（面平行な）顔料に関する。顔料は、剪断安定性が高く、プラスチック、表面コーティング又は印刷インクでは高い彩度及び優れた堅ろう性をもたらし、干渉顔料の場合には高度な角度依存呈色性をもたらす。
【００８０】
顔料粒子は一般に、長さ１μm〜５mm、幅１μm〜２mm、厚さ２０nm〜１．５μmであり、長さ対厚さの比が少なくとも２：１であり、ＳｉＯzのコアを有する粒子は、二つの実質的に平行な面（その間の距離がコアの最短軸である）を有し、コアの全面に適用されたＳｉＣ含有層及び場合によってはさらなる層を有する。好ましい実施態様では、顔料は、ＳｉＣ／ケイ素／酸化ケイ素基材（上記を参照）の全面に適用される「高い」屈折率、すなわち、約１．６５を超える屈折率を有する絶縁材料のさらなる層を含む。絶縁材料は、好ましくは金属酸化物であり、金属酸化物は、吸収性を有してもよいし有しなくてもよい、単独の酸化物又は酸化物の混合物、たとえばＣｅＯ2、ＴｉＯ2、ＺｒＯ2、Ｆｅ2Ｏ3、Ｆｅ3Ｏ4、Ｃｒ2Ｏ3又はＺｎＯであることが可能であり、ＣｅＯ2、ＴｉＯ2及びＺｒＯ2が特に好ましい。
【００８１】
この実施態様では、ＳｉＣ／（ケイ素／酸化ケイ素）フレークの厚さは、一般に２０〜１０００nm、好ましくは２０〜５００nmであり、ＴｉＯ2層の厚さは、一般に１〜１００nm、好ましくは５〜５０nmである。
【００８２】
高い屈折率を有する金属酸化物の層の代りに、ＵＳ−Ｂ−６，５２４，３８１の材料、たとえばダイアモンド様炭素及び非晶質炭素を、たとえばＵＳ−Ｂ−６，５２４，３８１に記載されているプラズマ支援真空法（振動コンベヤ、回転ドラムコータ、振動ドラムコータ及び自由落下チャンバを使用）により、ケイ素／酸化ケイ素基材に付着させることができる。
【００８３】
したがって、本発明はまた、炭素層、特に厚さ１０〜１５０nmのダイアモンド様炭素層を表面に有する面平行なケイ素／酸化ケイ素基材に基づく面平行な構造（顔料）に関する。
【００８４】
たとえばＵＳ−Ｂ−６，０１５，５９７に記載されている方法では、ダイアモンド様ネットワーク（ＤＬＮ）コーティングを、炭素含有ガス、たとえばアセチレン、メタン、ブタジエン及びそれらの混合物ならびに場合によってはＡｒならびに場合によってはさらなる成分を含有するガスからプラズマ付着によって粒子に付着させる。付着は、減圧（大気圧に対して）及び制御された環境で起こる。炭素含有ガスに電場を印加することにより、反応室中に炭素富化されたプラズマを発生させる。コーティングする粒子を反応器中で容器に保持し、プラズマに隣接している間に励起させる。プラズマ内の種が粒子表面に作用して共有結合を形成し、粒子の表面にＤＬＮを生じさせる。
【００８５】
「ダイアモンド様ネットワーク」（ＤＬＮ）とは、炭素で構成され、場合によっては、水素、窒素、酸素、フッ素、ケイ素、硫黄、チタン及び銅からなる群より選択される１種以上のさらなる成分を含む非晶質膜又はコーティングをいう。ダイアモンド様ネットワークは炭素を約３０〜１００原子％含み、場合によって含まれるさらなる成分が残余を構成する。
【００８６】
さらなる好ましい実施態様で、顔料は、
（ａ２）ＳｉＯ0.70-0.99層を無酸素雰囲気中４００℃を超える温度で加熱することによって得られるケイ素／酸化ケイ素層、
（ｂ２）ＳｉＯ1.00-1.8層を無酸素雰囲気中４００℃を超える温度で加熱することによって得られるケイ素／酸化ケイ素層、
（ｃ２）ＳｉＯ0.70-0.99層を無酸素雰囲気中４００℃を超える温度で加熱することによって得られるケイ素／酸化ケイ素層、及び
場合によってはさらなる層
をこの順序で含む。
【００８７】
層（ａ２）、（ｂ２）及び（ｃ２）を含む顔料は、
ａ）可動支持体に剥離剤を蒸着させて剥離剤層を製造する工程、
ｂ１）剥離剤層にＳｉＯy（０．７０≦ｙ≦０．９９）層を蒸着させる工程、
ｂ２）工程（ｂ１）で得られた層にＳｉＯy（１．０≦ｙ≦１．８）層を蒸着させる工程、
ｂ３）工程（ｂ２）で得られた層にＳｉＯy層を蒸着させる工程、
ｃ）剥離剤層を溶媒に溶解させる工程、
ｄ）ＳｉＯy／Ａｌ／ＳｉＯy粒子を溶媒から分離する工程、及び
ｅ）ＳｉＯ0.70-0.99／ＳｉＯ1.0-1.8／ＳｉＯ0.70-0.99粒子を無酸素雰囲気中４００℃を超える温度で加熱する工程
を含む方法によって調製される。
【００８８】
工程（ｂ３）を省略するならば、層（ａ２）及び（ｂ２）を含む非対称な顔料が得られる。
【００８９】
工程ｂ）のＳｉＯ1.00-1.8層は、好ましくは、蒸発器中１３００℃を超える温度でのＳｉとＳｉＯ2との混合物の反応によって発生する一酸化ケイ素蒸気から形成される。
【００９０】
工程ｂ）のＳｉＯ0.70-0.99層は、好ましくは、ケイ素を２０重量％までの量で含有する一酸化ケイ素を１３００℃を超える温度で蒸発させることによって形成される。
【００９１】
たとえば、屈折率≦１．６を有する無機絶縁体（たとえばＳｉＯ2、ＳｉＯ（ＯＨ）2など）の厚さ２〜２５０nm（好ましくは厚さ１０〜１００nm）のさらなる保護層によって耐候性を高めることが可能である。
【００９２】
好ましい実施態様では、顔料は、上記顔料（上記を参照）の全面に適用される「高い」屈折率、すなわち、約１．６５を超える屈折率を有する絶縁材料のさらなる層を含む。絶縁材料は、好ましくは金属酸化物であり、金属酸化物は、吸収性を有してもよいし有しなくてもよい、単独の酸化物又は酸化物の混合物、たとえばＣｅＯ2、ＴｉＯ2、ＺｒＯ2、Ｆｅ2Ｏ3、Ｆｅ3Ｏ4、Ｃｒ2Ｏ3又はＺｎＯであることが可能であり、ＣｅＯ2、ＴｉＯ2及びＺｒＯ2が特に好ましい。
【００９３】
層（ｂ２）の厚さは、一般に５０〜４００nm、特に５０〜３００nmである。
【００９４】
層（ａ２）及び（ｃ２）の厚さは、一般に５０〜２００nm、特に５０〜１００nmである。
【００９５】
加えて、無酸素雰囲気における熱処理ののち、フレークを、空気又は他の酸素含有ガス中、２００℃を超える、好ましくは４００℃を超える、特に５００〜１０００℃の温度で酸化的熱処理に付すことができる。
【００９６】
さらには、上記のケイ素／酸化ケイ素の面平行な構造を、その表面から出発して、部分的に炭化ケイ素（ＳｉＣ）に転換することが可能である（本出願に関して、この処理を「浸炭」と呼ぶ。ＰＣＴ／ＥＰ０３／０１３２３を参照）。この処理工程は、変化した化学的及び物理的性質をもたらす。
【００９７】
高い屈折率を有する金属酸化物の層の代りに、ダイアモンド様炭素及び非晶質炭素のような材料を、上記のようにプラズマ支援真空法（振動コンベヤ、回転ドラムコータ、振動ドラムコータ及び自由落下チャンバを使用）によって付着させることができる。
【００９８】
さらなる好ましい実施態様で、顔料は、
（ａ３）ＳｉＯ1.00-1.8層を無酸素雰囲気中４００℃を超える温度で加熱することによって得られるケイ素／酸化ケイ素層、
（ｂ３）ＳｉＯ0.70-0.99層を無酸素雰囲気中４００℃を超える温度で加熱することによって得られるケイ素／酸化ケイ素層、
（ｃ３）ＳｉＯ1.00-1.8層を無酸素雰囲気中４００℃を超える温度で加熱することによって得られるケイ素／酸化ケイ素層、及び
場合によってはさらなる層
をこの順序で含む。
【００９９】
層（ａ３）、（ｂ３）及び（ｃ３）を含む顔料は、
ａ）可動支持体に剥離剤を蒸着させて剥離剤層を製造する工程、
ｂ１）剥離剤層にＳｉＯy（１．０≦ｙ≦１．８）層を蒸着させる工程、
ｂ２）工程（ｂ１）で得られた層にＳｉＯy（０．７０≦ｙ≦０．９９）層を蒸着させる工程、
ｂ３）工程（ｂ２）で得られた金属層にＳｉＯy（１．０≦ｙ≦１．８）層を蒸着させる工程、
ｃ）剥離剤層を溶媒に溶解させる工程、
ｄ）ＳｉＯy／Ａｌ／ＳｉＯy粒子を溶媒から分離する工程、及び
ｅ）ＳｉＯ0.70-0.99／ＳｉＯ1.0-1.8／ＳｉＯ0.70-0.99粒子を無酸素雰囲気中４００℃を超える温度で加熱する工程
を含む方法によって調製される。
【０１００】
工程ｂ１）及びｂ３）のＳｉＯ1.00-1.8層は、好ましくは、蒸発器中１３００℃を超える温度でのＳｉとＳｉＯ2との混合物の反応によって発生する一酸化ケイ素蒸気から形成される。
【０１０１】
工程ｂ２）のＳｉＯ0.70-0.99層は、好ましくは、ケイ素を２０重量％までの量で含有する一酸化ケイ素を１３００℃を超える温度で蒸発させることによって形成される。
【０１０２】
工程（ｂ３）を省略するならば、層（ａ３）及び（ｂ３）を含む非対称な顔料が得られる。
【０１０３】
たとえば、屈折率≦１．６を有する無機絶縁体（たとえばＳｉＯ2、ＳｉＯ（ＯＨ）2など）の厚さ２〜２５０nm（好ましくは厚さ１０〜１００nm）のさらなる保護層によって耐候性を高めることが可能である。このような層は、たとえば、基礎顔料の酸化的熱処理によって形成することができる。
【０１０４】
好ましい実施態様では、顔料は、ケイ素／酸化ケイ素／反射材料／ケイ素／酸化ケイ素基材（上記を参照）の全面に適用される「高い」屈折率、すなわち、約１．６５を超える屈折率を有する絶縁材料のさらなる層を含む。絶縁材料は、好ましくは金属酸化物であり、金属酸化物は、吸収性を有してもよいし有しなくてもよい、単独の酸化物又は酸化物の混合物、たとえばＣｅＯ2、ＴｉＯ2、ＺｒＯ2、Ｆｅ2Ｏ3、Ｆｅ3Ｏ4、Ｃｒ2Ｏ3又はＺｎＯであることが可能であり、ＣｅＯ2、ＴｉＯ2及びＺｒＯ2が特に好ましい。
【０１０５】
層（ｂ２）の厚さは、一般に５０〜４００nm、特に１００〜３００nmである。
【０１０６】
層（ａ３）及び（ｃ３）の厚さは、一般に５０〜２００nm、特に５０〜１００nmである。
【０１０７】
加えて、無酸素雰囲気における熱処理ののち、フレークを、空気又は他の酸素含有ガス中、２００℃を超える、好ましくは４００℃を超える、特に５００〜１０００℃の温度で酸化的加熱処理に付すことができる。
【０１０８】
数１０-2Paの工業用真空下でＳｉ（Ｓｉ／ＳｉＯ2又はＳｉＯ／Ｓｉではなく）を蒸発させるならば、０．７０未満の酸素含量を有する酸化ケイ素、すなわちＳｉＯx（０．０３≦ｘ≦０．６９、特に０．０５≦ｘ≦０．５０、とりわけ０．１０≦ｘ≦０．３０）を得ることができる（ＰＣＴ／ＥＰ０３／０２１９６）。
【０１０９】
したがって、さらなる好ましい実施態様で、顔料は、
（ａ４）ＳｉＯ0.03-0.69層を無酸素雰囲気中４００℃を超える温度で加熱することによって得られるケイ素／酸化ケイ素層、
（ｂ４）ＳｉＯ1.00-1.8層を無酸素雰囲気中４００℃を超える温度で加熱することによって得られるケイ素／酸化ケイ素層、及び
（ｃ４）ＳｉＯ0.03-0.69層を無酸素雰囲気中４００℃を超える温度で加熱することによって得られるケイ素／酸化ケイ素層、ならびに
場合によってはさらなる層
をこの順序で含むか、又は
顔料は、
（ａ５）ＳｉＯ0.03-0.69層を無酸素雰囲気中４００℃を超える温度で加熱することによって得られるケイ素／酸化ケイ素層、
（ｂ５）ＳｉＯ0.70-0.99層を無酸素雰囲気中４００℃を超える温度で加熱することによって得られるケイ素／酸化ケイ素層、及び
（ｃ５）ＳｉＯ0.03-0.69層を無酸素雰囲気中４００℃を超える温度で加熱することによって得られるケイ素／酸化ケイ素層、ならびに
場合によってはさらなる層
をこの順序で含む。
【０１１０】
酸素の存在で１５０〜５００℃、好ましくは１７５〜３００℃での加熱は、予想外にも、非常に薄い、たとえば厚さ約２０nmの表面的な二酸化ケイ素層を生じさせ、これは、連続層ＳｉＯ2／（ａ４）／（ｂ４）／（ｃ４）／ＳｉＯ2を有する構造を製造する非常に簡便な方法を表す。
【０１１１】
さらなる好ましい実施態様で、顔料は、
（ａ６）ＳｉＯ0.70-0.99層を無酸素雰囲気中４００℃を超える温度で加熱することによって得られるケイ素／酸化ケイ素層、
（ｂ６）ＳｉＯ0.03-0.69層を無酸素雰囲気中４００℃を超える温度で加熱することによって得られるケイ素／酸化ケイ素層、及び
（ｃ６）ＳｉＯ0.70-0.99層を無酸素雰囲気中４００℃を超える温度で加熱することによって得られるケイ素／酸化ケイ素層、ならびに
場合によってはさらなる層、又は
（ａ７）ＳｉＯ1.00-1.80層を無酸素雰囲気中４００℃を超える温度で加熱することによって得られるケイ素／酸化ケイ素層、
（ｂ７）ＳｉＯ0.03-0.69層を無酸素雰囲気中４００℃を超える温度で加熱することによって得られるケイ素／酸化ケイ素層、及び
（ｃ７）ＳｉＯ1.00-1.80層を無酸素雰囲気中４００℃を超える温度で加熱することによって得られるケイ素／酸化ケイ素層、ならびに
場合によってはさらなる層
をこの順序で含む。
【０１１２】
さらには、上記のケイ素／酸化ケイ素の面平行な構造を、その表面から出発して、部分的に炭化ケイ素（ＳｉＣ）に転換することが可能である（本出願に関して、この処理を「浸炭」と呼ぶ。ＰＣＴ／ＥＰ０３／０１３２３を参照）。この処理工程は、変化した化学的及び物理的性質をもたらす。
【０１１３】
高い屈折率を有する金属酸化物の層の代りに、ダイアモンド様炭素及び非晶質炭素のような材料を、上記のようにプラズマ支援真空法（振動コンベヤ、回転ドラムコータ、振動ドラムコータ及び自由落下チャンバを使用）によって付着させることができる。
【０１１４】
特定の実施態様では、たとえば、顔料は、構造Ｘ／Ａｌ／Ｘ、Ｃ／Ｘ／Ａｌ／Ｘ／Ｃ、Ｘ／Ｃ／Ｘ／Ｃ／Ｘ、Ｃ／Ｘ／Ｃ／Ｘ／Ｃ、Ａｌ／Ｘ／Ａｌ／Ｘ／Ａｌ、Ｃｒ／Ｘ／Ａｌ／Ｘ／Ｃｒ、ＭｏＳ2／Ｘ／Ａｌ／Ｘ／ＭｏＳ2、Ｆｅ2Ｏ3／Ｘ／Ａｌ／Ｘ／Ｆｅ2Ｏ3、ＭｏＳ2／Ｘ／酸化雲母／Ｘ／ＭｏＳ2及びＦｅ2Ｏ3／Ｘ／酸化雲母／Ｘ／Ｆｅ2Ｏ3（Ｘ＝ＳｉＯy（０．７０≦ｙ≦１．８）の面平行な構造を無酸素雰囲気中４００℃を超える温度で加熱することによって得られるケイ素／酸化ケイ素層）から選択することができる。
【０１１５】
黒鉛質、炭素質及び非晶質炭素、ガラス質炭素、ダイアモンド様炭素、非晶質水素化炭素、たとえば非晶質水素化ダイアモンド様炭素、炭素化合物、それらの種々の組み合わせなどをはじめとする種々の形態の炭素（Ｃ）を本発明に使用することができる。付着方法から生じる異なる光学的性質を有する他の形態の炭素、たとえばアーク蒸発炭素、イオン支援炭素Ｉ及びイオン支援炭素IIを使用することもできる。
【０１１６】
本発明の顔料は、すべての通例の目的に、たとえばポリマーの練込み着色、表面コーティング（自動車分野のためのものをはじめとする特殊効果仕上げ塗装を含む）及び印刷インクならびにたとえば化粧品への適用に使用することができる。このような用途は、参考文献、たとえば「Industrielle Organische Pigmente」（W. Herbst and K. Hunger, VCH Verlagsgesellschaft mbH, Weinheim/New York、全面改訂第二版１９９５）から公知である。
【０１１７】
本発明の顔料が干渉顔料（エフェクト顔料）である場合、本発明の顔料は、ゴニオクロマチックであり、鮮やかで高彩度の（光沢のある）色を生じさせる。したがって、これらの顔料は、従来の透明顔料、たとえば有機顔料、たとえばジケトピロロピロール、キナクリドン、ジオキサジン、ペリレン、イソインドリノンなどとの組み合わせに非常に適し、透明顔料がエフェクト顔料と類似した色を有することが可能になる。しかし、たとえばＥＰ３８８９３２又はＥＰ４０２９４３と同様に、透明顔料の色とエフェクト顔料の色とが補色である場合に、特に興味深い組み合わせ効果が得られる。
【０１１８】
高分子量有機材料を着色するために本発明の顔料を使用すると、優れた結果を得ることができる。
【０１１９】
本発明の顔料又は顔料組成物を使用して着色することができる高分子量有機材料は、天然起源であっても合成起源であってもよい。高分子量有機材料は通常、約１０3〜１０8g/mol又はそれを超える分子量を有する。これらは、たとえば、天然樹脂、乾性油、ゴムもしくはカゼイン又はそれらから誘導される天然物質、たとえば塩素化ゴム、油改質アルキド樹脂、ビスコース、セルロースエーテルもしくはエステル、たとえばエチルセルロース、酢酸セルロース、プロピオン酸セルロース、酢酪酸セルロースもしくはニトロセルロースであることができるが、特に、重合、重縮号又は重付加によって得られるような完全合成有機ポリマー（熱硬化性プラスチック及び熱可塑性樹脂）である。重合樹脂のクラスのうち、特にポリオレフィン、たとえばポリエチレン、ポリプロピレン又はポリイソブチレン及び置換ポリオレフィン、たとえば塩化ビニル、酢酸ビニル、スチレン、アクリロニトリル、アクリル酸エステル、メタクリル酸エステル又はブタジエンの重合物ならびに前記モノマーの共重合物、たとえば特にＡＢＳ又はＥＶＡを挙げることができる。
【０１２０】
重付加樹脂及び重縮合樹脂の系のうち、たとえば、ホルムアルデヒドとフェノール類との縮合物、いわゆるフェノプラスト及びホルムアルデヒドと尿素、チオ尿素又はメラミンとの縮合物、いわゆるアミノプラスト及び表面コーティング樹脂として使用されるポリエステル、飽和樹脂、たとえばアルキド樹脂又は不飽和樹脂、たとえばマレイン酸樹脂ならびに直鎖状ポリエステル及びポリアミド、ポリウレタン又はシリコーンを挙げることができる。
【０１２１】
前記高分子量化合物は、単独で存在してもよいし、混合物としてプラスチック素材又は溶融体の形態で存在してもよい。これらはまた、それらのモノマーの形態で存在することもできるし、重合状態で、表面コーティング又は印刷インクのための膜形成剤又はバインダー、たとえば煮アマニ油、ニトロセルロース、アルキド樹脂、メラミン樹脂及び尿素−ホルムアルデヒド樹脂又はアクリル樹脂として溶解した形態で存在することもできる。
【０１２２】
意図する目的に依存して、本発明の顔料又は顔料組成物は、トナーとして又は調製物の形態で使用することが有利であることがわかった。コンディショニング法又は意図する用途に依存して、高分子量有機材料、特にポリエチレンを着色するためのエフェクト顔料の使用に悪影響を及ぼさないという条件で、コンディショニング工程の前又は後で特定量のテキスチャー改善剤を顔料に加えることが有利であるかもしれない。適切な薬剤は、特に、炭素原子を少なくとも１８個含有する脂肪酸、たとえばステアリン酸もしくはベヘン酸又はそれらのアミドもしくは金属塩、特にマグネシウム塩及び可塑剤、ロウ、樹脂酸、たとえばアビエチン酸、ロジン石鹸、アルキルフェノール類又は脂肪族アルコール、たとえばステアリルアルコール又は炭素原子８〜２２個を含有する脂肪族１，２−ジヒドロキシ化合物、たとえば１，２−ドデカンジオールならびに変性松やにマレイン酸樹脂又はフマル酸松やに樹脂である。テキスチャー改善剤は、最終生成物に基づいて好ましくは０．１〜３０重量％、特に２〜１５重量％の量で加えられる。
【０１２３】
本発明の顔料は、着色される高分子量有機材料に着色有効量で加えることができる。高分子量有機材料と、高分子量有機材料に基づいて０．０１〜８０重量％、好ましくは０．１〜３０重量％の本発明の顔料とを含む着色された組成物が有利である。多くの場合、１〜２０重量％、特に約１０重量％の濃度を実用上使用することができる。
【０１２４】
高い濃度、たとえば３０重量％を超える濃度は普通、比較的低い顔料含量を有する色付き材料を製造するための着色剤として使用することができる濃縮物（「マスタバッチ」）の形態にあるが、本発明の顔料は、通例の配合物中で異例に低い粘度を有するため、それでも十分に加工することができる。
【０１２５】
有機材料を着色する目的には、本発明の顔料を単独で使用してもよい。しかし、異なる色相又は色効果を達成するために、本発明のエフェクト顔料に加えて、所望の量の他の色付与成分、たとえば白、有色、黒又はエフェクト顔料を高分子量有機物質に加えることも可能である。有色顔料が本発明のエフェクト顔料と混合して使用される場合、合計量は、高分子量有機材料に基づいて好ましくは０．１〜１０重量％である。本発明のエフェクト顔料と、別の色、特に補色の有色顔料との好ましい組み合わせによって特に高い角度依存呈色性が得られ、エフェクト顔料を使用して得られる着色と、有色顔料を使用して得られる着色とは、１０°の計測角で２０〜３４０、特に１５０〜２１０の色相差（△Ｈ*）を示す。
【０１２６】
好ましくは、本発明のエフェクト顔料は透明な有色顔料と組み合わされ、このとき、透明な有色顔料は、本発明のエフェクト顔料と同じ媒体中に存在することもできるし、隣接媒体中に存在することもできる。エフェクト顔料と有色顔料とが好都合に隣接媒体中に存在する構造の例は、多層エフェクト表面コーティングである。
【０１２７】
本発明の顔料による高分子量有機物質の着色は、たとえば、ロールミル又は混合もしくは粉砕装置を使用して、適切な場合にはマスタバッチの形態にある当該顔料を基材と混合することによって実施される。そして、着色された材料を、そのものは公知の方法、たとえば圧延、圧縮成形、押出し、コーティング、流延又は射出成形によって所望の最終形態にする。顔料の練込みの前又は後で、プラスチック工業で通例の添加物、たとえば可塑剤、充填剤又は安定剤を通例の量でポリマーに加えることができる。特に、非剛性の成形物を製造する、又はそれらの脆性を下げるためには、成形の前に可塑剤、たとえばリン酸、フタル酸又はセバシン酸のエステルを高分子量化合物に加えることが望ましい。
【０１２８】
表面コーティング及び印刷インクを着色する場合、高分子量有機材料及び本発明の顔料を、適切な場合には通例の添加物、たとえば充填剤、他の顔料、乾燥剤又は可塑剤とともに、同じ有機溶媒又は溶媒混合物中に微分散又は溶解させる。このとき、個々の成分を別々に溶解又は分散させることも可能であるし、いくつかの成分をいっしょに溶解又は分散させ、その後ではじめてすべての成分を合わせることも可能である。
【０１２９】
着色される高分子量有機材料への本発明の顔料の分散及び本発明の顔料組成物の加工は、好ましくは、エフェクト顔料がより小さな部分に砕散しないよう比較的弱い剪断力しか発生しない条件で実施される。
【０１３０】
たとえばプラスチック、表面コーティング又は印刷インク、特に表面コーティング又は印刷インク、とりわけ表面コーティングで得られる着色は、優れた性質、特に極めて高い彩度、抜群の堅ろう性及び高い角度依存呈色性によって識別される。
【０１３１】
着色される高分子量有機材料が表面コーティングである場合、それは特に特殊表面コーティング、とりわけ自動車仕上げ塗装である。
【０１３２】
本発明の顔料はまた、唇や肌のメイクアップ及び髪や爪の着色にも適している。
【０１３３】
したがって、本発明は、そのものの全重量に基づいて、本発明のケイ素／酸化ケイ素フレーク及び／又は顔料０．０００１〜９０重量％と、化粧品に適したキャリヤ材料１０〜９９．９９９９重量％とを含む化粧品調製物又は配合物に関する。
【０１３４】
このような化粧品調製物又は配合物は、たとえば、リップスティック、ほお紅、ファンデーション、ネイルエナメル及びヘアシャンプーである。
【０１３５】
顔料は、単独で使用してもよいし、混合物の形態で使用してもよい。加えて、本発明の顔料を他の顔料及び／又は着色剤とともに、たとえば先に記載したように又は化粧品調製物で公知であるように組み合わせて使用することが可能である。
【０１３６】
本発明の化粧品調製物及び配合物は、好ましくは、本発明の顔料を、調製物の全重量に基づいて０．００５〜５０重量％の量で含有する。
【０１３７】
本発明の化粧品調製物及び配合物に適したキャリヤ材料は、そのような組成物に使用される通例の物質を含む。
【０１３８】
本発明の化粧品調製物及び配合物は、たとえばスティック、軟膏、クリーム、エマルション、懸濁液、分散液、粉末又は溶液の形態であってもよい。これらは、たとえば、リップスティック、マスカラ剤、ほお紅、アイシャドー、ファンデーション、アイライナー、パウダー又はネイルエナメルである。
【０１３９】
調製物がスティック、たとえばリップスティック、アイシャドー、ほお紅又はファンデーションの形態にあるならば、調製物は、そのかなりの部分が、１種以上のロウ、たとえばオゾケライト、ラノリン、ラノリンアルコール、水添ラノリン、アセチル化ラノリン、ラノリンロウ、蜜ロウ、カンデリラロウ、微晶質ロウ、カルナバロウ、セチルアルコール、ステアリルアルコール、ココアバター、ラノリン脂肪酸、ペトロラタム、石油ゼリー、２５℃で固体であるモノ−、ジ−もしくはトリ−グリセリド又はそれらの脂肪エステル、シリコーンロウ、たとえばメチルオクタデカン−オキシポリシロキサン及びポリ（ジメチルシロキシ）ステアロキシシロキサン、ステアリン酸モノエタノールアミン、マツ脂及びその誘導体、たとえばアビエチン酸グリコール及びアビエチン酸グリセロール、２５℃で固体である水添油、糖グリセリドならびにカルシウム、マグネシウム、ジルコニウム及びアルミニウムのオレイン酸塩、ミリスチン酸塩、ラノリン脂肪酸塩、ステアリン酸塩及びジヒドロキシステアリン酸塩からなることができる脂肪成分からなる。
【０１４０】
脂肪成分はまた、少なくとも１種のロウと、少なくとも１種の油との混合物からなることもでき、その場合、たとえば以下の油が適切である。パラフィン油、パーセリン油、ペルヒドロキシスクアレン、スイートアーモンド油、アボカド油、カロフィラム油、ヒマシ油、ゴマ油、ホホバ油、約３１０〜４１０℃の沸点を有する鉱油、シリコーン油、たとえばジメチルポリシロキサン、リノレイルアルコール、リノレニルアルコール、オレイルアルコール、穀粒油、たとえば小麦胚芽油、イソプロピルラノレート、イソプロピルパルミテート、イソプロピルミリステート、ブチルミリステート、セチルミリステート、ヘキサデシルステアレート、ブチルステアレート、デシルオレエート、アセチルグリセリド、アルコール及びポリアルコール、たとえばグリコール及びグリセロールのオクタノエート及びデカノエート、アルコール及びポリアルコール、たとえばセチルアルコール、イソステアリルアルコール、イソセチルラノレート、イソプロピルアジペート、ヘキシリラウレート及びオクチルドデカノールのリシノレエート。
【０１４１】
スティックの形態のこのような調製物中の脂肪成分は一般に、調製物の全重量の９９．９１重量％までを構成することができる。
【０１４２】
本発明の化粧品調製物及び配合物は、さらなる成分、たとえばグリコール類、ポリエチレングリコール、ポリプロピレングリコール、モノアルカノールアミド、無着色ポリマー、無機又は有機充填剤、防腐剤、ＵＶフィルタ又は化粧品で通例である他の補助剤及び添加物、たとえば、天然又は合成もしくは部分的に合成のジ−もしくはトリ−グリセリド、鉱油、シリコーン油、ロウ、脂肪アルコール、Guerbetアルコールもしくはそのエステル、親油性機能的化粧品有効成分、たとえば日焼け止めフィルタ又はそれらの物質の混合物をさらに含むことができる。
【０１４３】
皮膚化粧品に適した親油性機能的化粧品有効成分、有効成分組成物又は有効成分抽出物は、経皮的又は局所的な適用に関して認可されている成分又は成分の混合物である。例として以下を挙げることができる。
【０１４４】
―皮膚表面及び毛髪に対して清浄作用を有する有効成分。これらは、皮膚を清浄するように働くすべての物質、たとえば油、石鹸、合成洗剤及び固形物質を含む。
【０１４５】
―脱臭及び発汗抑制作用を有する有効成分。これらは、アルミニウム塩又は亜鉛塩に基づく制汗剤、殺菌性又は静菌性脱臭物質、たとえばトリクロサン、ヘキサクロロフェン、アルコール及びカチオン性物質、たとえば第四級アンモニウム塩を含む脱臭剤ならびに吸臭剤、たとえばGrillocin（登録商標）（リシノール酸亜鉛と種々の添加剤との組み合わせ）又はクエン酸トリエチル（場合によっては酸化防止剤、たとえばブチルヒドロキシトルエンと組み合わされている）又はイオン交換樹脂を含む。
【０１４６】
―陽光に対する防護を提供する有効成分（ＵＶフィルタ）。適切な有効成分は、陽光からのＵＶ線を吸収し、それを熱に転換することができるフィルタ物質（日焼け止め）である。所望の作用に依存して、以下の光防護剤が好ましい。約２８０〜３１５nmの範囲の、日焼けを生じさせる高エネルギーＵＶ線を選択的に吸収し、より長い、たとえば３１５〜４００nmの波長範囲（ＵＶ−Ａ範囲）を透過させる光防護剤（ＵＶ−Ｂ吸収剤）ならびにより長い３１５〜４００nmのＵＶ−Ａ範囲の波長の放射線だけを吸収する光防護剤（ＵＶ−Ａ吸収剤）。適切な光防護剤は、たとえば、ｐ−アミノ安息香酸誘導体、サリチル酸誘導体、ベンゾフェノン誘導体、ジベンゾイルメタン誘導体、ジフェニルアクリレート誘導体、ベンゾフラン誘導体、１個以上の有機ケイ素基を含むポリマーＵＶ吸収剤、ケイ皮酸誘導体、ショウノウ誘導体、トリアニリノ−ｓ−トリアジン誘導体、フェニルベンズイミダゾールスルホン酸及びその塩、メンチルアントラニレート、ベンゾトリアゾール誘導体のクラスからの有機ＵＶ吸収剤及び／又は酸化アルミニウムもしくは二酸化ケイ素でコーティングされたＴｉＯ2、酸化亜鉛もしくは雲母から選択される無機マイクロ顔料である。
【０１４７】
―昆虫に対する有効成分（駆除剤）は、昆虫が皮膚に触れ、そこで活性化することを防ぐための薬剤である。昆虫を駆逐し、ゆっくりと揮発する。もっともよく使用される駆除剤はジエチルトルアミド（ＤＥＥＴ）である。他の一般的な駆除剤は、たとえば、「Pflegekosmetik」（W. Raab and U. Kindl, Gustav-Fischer-Verlag Stuttgart/New York, 1991）の１６１頁に見られる。
【０１４８】
―化学的及び機械的な影響に対する防護のための有効成分。これらは、皮膚と外部の有害物質との間にバリヤを形成するすべての物質、たとえばパラフィン油、シリコーン油、植物油、ＰＣＬ製品及び水性溶液に対する防護のためのラノリン、膜形成剤、たとえばアルギン酸ナトリウム、アルギン酸トリエタノールアミン、ポリアクリル酸エステル、ポリビニルアルコール又は有機溶媒の影響に対する防護のためのセルロースエーテル又は皮膚に対する激しい機械的応力に対する防護のための「潤滑剤」としての、鉱油、植物油もしくはシリコーン油に基づく物質を含む。
【０１４９】
―保湿物質。たとえば以下の物質が水分調整剤（保湿剤）として使用される。乳酸ナトリウム、尿素、アルコール、ソルビトール、グリセロール、プロピレングリコール、コラーゲン、エラスチン及びヒアルロン酸。
【０１５０】
―角質新生効果を有する有効成分：過酸化ベンゾイル、レチノイン酸、コロイド硫黄及びレゾルシノール。
【０１５１】
―抗微生物剤、たとえばトリクロサン又は第四級アンモニウム化合物。
【０１５２】
―経皮的に適用することができる油性又は油溶性ビタミン又はビタミン誘導体、たとえばビタミンＡ（遊離酸又はその誘導体の形態のレチノール）、パンテノール、パントテン酸、葉酸及びそれらの組み合わせ、ビタミンＥ（トコフェロール）、ビタミンＦ、必須脂肪酸又はナイアシンアミド（ニコチン酸アミド）。
【０１５３】
―ビタミンベースの胎盤抽出物、特にビタミンＡ、Ｃ、Ｅ、Ｂ1、Ｂ2、Ｂ6、Ｂ12、葉酸及びビオチンを含む有効成分組成物、アミノ酸及び酵素ならびに微量元素マグネシウム、ケイ素、リン、カルシウム、マンガン、鉄又は銅の化合物。
【０１５４】
―ビフィズス族の細菌の不活性化及び壊変培養物から得られる皮膚修復複合体。
【０１５５】
―植物及び植物抽出物、たとえばアルニカ、アロエ、サルオガセ、ツタ、イラクサ、チョウセンニンジン、ヘナ、カミツレ、マリゴールド、ローズマリー、セージ、トクサ又はタイム。
【０１５６】
―動物抽出物、たとえばロイヤルゼリー、プロポリス、タンパク質又は胸腺抽出物。
【０１５７】
―経皮的に適用することができる化粧油：Miglyol  812タイプのニュートラルオイル、アプリコット核油、アボカド油、ババス油、綿実油、ルリヂサ油、アザミ油、落花生油、ガンマ−オリザノール、ローズヒップシード油、大麻油、ヘーゼルナッツ油、クロフサスグリ種子油、ホホバ油、サクランボ種子油、サーモン油、アマニ油、コーンシード油、マカダミアナッツ油、アーモンド油、月見草油、ミンク油、オリーブ油、ピーカンナッツ油、桃仁油、ピスタチオナッツ油、菜種油、ライスシード油、ヒマシ油、ベニバナ油、ゴマ油、大豆油、ヒマワリ油、ティーツリー油、グレープシード油又は小麦胚芽油。
【０１５８】
スティック形態の調製物は、好ましくは無水であるが、特定の場合には、一般に化粧品調製物の全重量に基づいて４０重量％を超えない一定量の水を含んでもよい。
【０１５９】
本発明の化粧品調製物及び配合物が半固形生成物の形態、すなわち軟膏又はクリームの形態にあるならば、それも同じく無水であってもよいし水性であってもよい。このような調製物及び配合物は、たとえば、マスカラ、アイライナー、ファンデーション、ほお紅、アイシャドー又は目の下のくまを手入れするための組成物である。
【０１６０】
他方、このような軟膏又はクリームが水性であるならば、それは特に、顔料とは別に脂肪相１〜９８．８重量％、水相１〜９８．８重量％及び乳化剤０．２〜３０重量％を含む油中水型又は水中油型のエマルションである。
【０１６１】
このような軟膏及びクリームはまた、さらなる従来の添加物、たとえば香料、酸化防止剤、防腐剤、ゲル形成剤、ＵＶフィルタ、着色剤、顔料、真珠光沢剤、無着色ポリマー及び無機又は有機充填剤を含むことができる。
【０１６２】
調製物が粉末の形態にあるならば、それは実質的にミネラルもしくは無機又は有機充填剤、たとえば滑石、カオリン、デンプン、ポリエチレン粉末又はポリアミド粉末及び補助剤、たとえばバインダー、着色剤などからなる。
【０１６３】
このような調製物も同じく、化粧品で従来から使用されている種々の補助剤、たとえば芳香、酸化防止剤、防腐剤などを含むことができる。
【０１６４】
本発明の化粧品調製物及び配合物がネイルエナメルであるならば、それは本質的に溶媒系の溶液の形態のニトロセルロース及び天然又は合成のポリマーからなり、その溶液が他の補助剤、たとえば真珠光沢剤を含むことが可能である。
【０１６５】
その実施態様では、着色されたポリマーは約０．１〜５重量％の量で存在する。
【０１６６】
本発明の化粧品調製物及び配合物はまた、毛髪を着色するのに使用することができ、その場合、化粧品工業で従来から使用されているベース物質及び本発明の顔料で構成されるシャンプー、クリーム又はゲルの形態で使用される。
【０１６７】
本発明の化粧品調製物及び配合物は、従来の方法で、たとえば各成分を、場合によっては混合物が融解するよう加熱しながら、いっしょに混合又は攪拌することによって調製される。
【０１６８】
以下の例が本発明を説明するが、その範囲を限定することはない。断りない限り、％及び部はそれぞれ重量％及び重量部である。
【０１６９】
例
例１
基本的な点でＵＳ６２７０８４０に記載されているシステムと同様に構成されている真空システムにおいて、蒸発器から順に、剥離剤として塩化ナトリウム（ＮａＣｌ）を約９００℃で、ＳｉとＳｉＯ2との反応生成物として一酸化ケイ素（ＳｉＯ）を１３５０〜１５５０℃で蒸発させた。ＮａＣｌの層厚さは通常３０〜５０nmであり、ＳｉＯyの層厚さは、最終生成物の意図する目的に依存して１００〜２０００nm、この場合は２１５〜３８５nmであった。蒸発を約０．０２Paで実施して、毎分ＮａＣｌ約１１g及びＳｉＯ約７２gの量に到達させた。後で剥離剤の溶解によって層を分離させるために、蒸着が実施された支持体に脱イオン水を約３０００Paで吹き付け、スクレーパを使用する機械的支援及び超音波によって処理した。ＮａＣｌは溶解し、不溶性であるＳｉＯy層はフレークに砕散した。溶解チャンバから懸濁液を連続的に取り出し、大気圧で、ろ過によって濃縮し、脱イオン水で数回すすいで、存在するＮａ+及びＣｌ-イオンを除去した。これに続き、粉砕、ふるい分け及び乾燥の各工程を実施した。すべての粒子は、平均粒径４０ミクロン未満であった。次いで、モリブデンるつぼにこれらのＳｉＯフレークを充填し、石英チューブの中にセットした。ＳｉＯフレークを詰めたＭｏるつぼを含む石英チューブを、真空が約１３Pa（１０-1Torr）に達するまで排気した。次いで、チューブを室温から９００℃まで段階的に加熱した。石英チューブを９００℃で少なくとも１時間維持した。加熱中、ＳｉＯフレークの色が変化し、ＳｉＯ粉末はますます不透明になった。室温まで放冷すると、フルカラーの粉末が得られ、この粉末は、観察角に依存して色の変化を示し、その色は、ＳｉＯフレークの厚さに依存した。
【０１７０】
ケイ素／酸化ケイ素フレークの反射色（ＣＩＥ−Ｌ*Ｃ*ｈ）を、標準Ｄ６５光源による照射により、１０°の観察角で測定した。
【０１７１】
【表１】
2005529835.tif 000002
【０１７２】
例２
Ｓｉ／ＳｉＯ2の混合物の代りに、Ｓｉ１５重量％を含有するＳｉＯの混合物を使用したことを除き、例１を繰り返した。得られたフレークは、ケイ素に対する酸素の比が約０．８６であり、厚さ約１２０nmであり、平均粒径が４０ミクロン未満であった。次いで、モリブデンるつぼにこれらのＳｉＯ0.86フレークを充填し、石英チューブの中にセットした。ＳｉＯ0.86フレークを詰めたＭｏるつぼを含む石英チューブを、真空が約１３Pa（１０-1Torr）に達するまで排気した。次いで、チューブを室温から９００℃まで段階的に加熱した。石英チューブを９００℃で少なくとも１時間維持した。加熱中、酸化ケイ素フレークの色が変化し、酸化ケイ素粉末はますます不透明になった。室温まで放冷すると、フルカラーの粉末が得られ、この粉末は、観察角に依存して色の変化を示し（青／紫→黄／オレンジ）、その色は、酸化ケイ素フレークの厚さに依存した。ＳｉＯ0.86の面平行な構造は、８９０〜９００nmでフォトルミネセンスを示した（励起波長：〜３００nm）。
【０１７３】
比較例１
Ｓｉ／ＳｉＯ2の混合物の代りにＳｉＯを使用したことを除き、例１を繰り返した。得られた黄色のフレークは、ケイ素に対する酸素の比が約１．０であり、厚さ約１２０nmであり、観察角に依存する色変化を示さなかった。
【０１７４】
例３
次いで、厚さ２１５nmの例１のケイ素／酸化ケイ素フレークを従来の湿式化学法によってＴｉＯ2でコーティングした。ＴｉＯ2の厚さが約３０nmに達したところでＴｉＯ2付着を停止した。得られたＴｉＯ2でコーティングされたＳｉＯフレークは、空気中で非常に鮮やかな黄ないし緑色を示した。
【０１７５】
ＴｉＯ2でコーティングされたケイ素／酸化ケイ素フレークの反射色（ＣＩＥ−Ｌ*Ｃ*ｈ）を、標準Ｄ６５光源による照射により、１０°の観察角で測定した。
【０１７６】
【表２】
2005529835.tif 000003
【０１７７】
例４
基本的な点でＵＳ６２７０８４０に記載されているシステムと同様に構成されている真空システムにおいて、蒸発器から順に、剥離剤として塩化ナトリウム（ＮａＣｌ）を約９００℃で、Ｓｉ（１５重量％）／ＳｉＯ（８５重量％）を１３５０〜１５５０℃で、ＳｉとＳｉＯ2との反応生成物として一酸化ケイ素（ＳｉＯ）を１３５０〜１５５０℃で、Ｓｉ（１５重量％）／ＳｉＯ（８５重量％）を１３５０〜１５５０℃で蒸発させた。ＮａＣｌの層厚さは通常３０〜５０nmであり、（ＳｉＯ／Ｓｉ）（５０〜２００nm）／ＳｉＯ（５０〜４００nm）／（ＳｉＯ／Ｓｉ）（５０〜２００nm）の層厚さは１８０〜８００nmであった。蒸発を約０．０２Paで実施した。後で剥離剤の溶解によって層を分離させるために、蒸着が実施された支持体に脱イオン水を約３０００Paで吹き付け、スクレーパを使用する機械的支援及び超音波によって処理した。ＮａＣｌは溶解し、不溶性である（ＳｉＯ／Ｓｉ）／ＳｉＯ／（ＳｉＯ／Ｓｉ）層はフレークに砕散した。溶解チャンバから懸濁液を連続的に取り出し、大気圧で、ろ過によって濃縮し、脱イオン水で数回すすいで、存在するＮａ+及びＣｌ-イオンを除去した。これに続き、粉砕、ふるい分け及び乾燥の各工程を実施した。すべての粒子は、平均粒径４０ミクロン未満であった。次いで、モリブデンるつぼにこれらの（ＳｉＯ／Ｓｉ）／ＳｉＯ／（ＳｉＯ／Ｓｉ）フレークを充填し、石英チューブの中にセットした。（ＳｉＯ／Ｓｉ）／ＳｉＯ／（ＳｉＯ／Ｓｉ）フレークを詰めたＭｏるつぼを含む石英チューブを、真空が約１３Pa（１０-1Torr）に達するまで排気した。次いで、チューブを室温から９００℃まで段階的に加熱した。石英チューブを９００℃で少なくとも１時間維持した。室温まで放冷すると、フルカラーの粉末が得られ、この粉末は、観察角に依存して色の変化を示し、ＳｉＯ2マトリックス中のＳｉの濃度差が異なる屈折率、ひいては干渉色につながった。
【０１７８】
（ケイ素／酸化ケイ素）／酸化ケイ素／（ケイ素／酸化ケイ素）フレークの反射色（ＣＩＥ−Ｌ*Ｃ*ｈ）を、標準Ｄ６５光源による照射により、１０°の観察角で測定した。
【０１７９】
【表３】
2005529835.tif 000004
【国際調査報告】
2005529835.tif 000005
2005529835.tif 000006
2005529835.tif 000007